(57)【要約】【課題】それ自体が増粘性および透明性に優れ、耐溶剤性、耐水性、耐薬品性、光沢保持率などに優れた塗料用組成物を与える塗料用造膜剤およびその製造方法、上記塗料用造膜剤が配合された塗料用組成物、ならびに該塗料用組成物で形成された塗膜を提供する。【解決手段】塗膜を形成するための塗料に用いられる塗料用造膜剤であり、線状（メタ）アクリル系ポリマーの樹脂粒子を含み、線状（メタ）アクリル系ポリマーは、（メタ）アクリル酸を含む（メタ）アクリル系モノマーを７０質量％以上含むモノマー成分が重合したポリマーであり、樹脂粒子は、粒子径が１０μｍ〜５ｍｍである、塗料用造膜剤。【選択図】なし【特許請求の範囲】
【請求項１】
塗膜を形成するための塗料に用いられる塗料用造膜剤であり、
線状（メタ）アクリル系ポリマーの樹脂粒子を含み、
前記線状（メタ）アクリル系ポリマーは、（メタ）アクリル酸を含む（メタ）アクリル系モノマーを７０質量％以上含むモノマー成分が重合したポリマーであり、
前記樹脂粒子は、粒子径が１０μｍ〜５ｍｍである、塗料用造膜剤。
【請求項２】
前記（メタ）アクリル系モノマーは、（メタ）アクリル酸またはメタクリル酸エステルを含む、請求項１記載の塗料用造膜剤。
【請求項３】
前記メタクリル酸エステルは、式（Ｉ）：
ＣＨ2＝Ｃ（ＣＨ3）ＣＯＯＲ1                      （Ｉ）
（式中、Ｒ1は炭素数１〜１０のアルキル基を示す）
で表されるメタクリル酸エステルである、請求項２記載の塗料用造膜剤。
【請求項４】
前記モノマー成分は、（メタ）アクリル酸５〜５０質量％および式（Ｉ）で表されるメタクリル酸エステル５０〜９５質量％を含む、請求項３記載の塗料用造膜剤。
【請求項５】
前記樹脂粒子は、前記モノマー成分が懸濁重合された粒子である、請求項１〜４のいずれか１項に記載の塗料用造膜剤。
【請求項６】
線状（メタ）アクリル系ポリマーの重量平均分子量は、１００００〜１５０００００である、請求項１〜５のいずれか１項に記載の塗料用造膜剤。
【請求項７】
請求項１〜６のいずれか１項に記載の塗料用造膜剤と、コロイダルシリカと、オルガノアルコキシシラン部分加水分解縮合物とを含む、塗料用組成物。
【請求項８】
前記オルガノアルコキシシラン部分加水分解縮合物は、式（II）:
Ｒ2Ｓｉ（ＯＨ）3                              （II）
（式中、Ｒ2は、炭素数１〜３のアルキル基、ビニル基、３，４−エポキシシクロヘキシルエチル基、γ−グリシドキシプロピル基、γ−（メタ）アクリルオキシプロピル基、γ−メルカプトプロピル基またはγ−クロロプロピル基を示す）
で表されるオルガノヒドロキシシランまたはその部分縮合物を含む、請求項７記載の塗料用組成物。
【請求項９】
請求項７または８記載の塗料用組成物が硬化された、塗膜。
【請求項１０】
（メタ）アクリル酸を含む（メタ）アクリル系モノマーを７０質量％以上含有するモノマー成分を懸濁重合して、粒子径が１０μｍ〜５ｍｍである線状（メタ）アクリル系ポリマーの樹脂粒子を作製する工程を含む、塗料用造膜剤の製造方法。
【請求項１１】
前記（メタ）アクリル系モノマーは、（メタ）アクリル酸またはメタクリル酸エステルを含む、請求項１０記載の塗料用造膜剤の製造方法。
【請求項１２】
前記メタクリル酸エステルは、式（Ｉ）：
ＣＨ2＝Ｃ（ＣＨ3）ＣＯＯＲ1                      （Ｉ）
（式中、Ｒ1は炭素数１〜１０のアルキル基を示す）
で表されるメタクリル酸エステルである、請求項１１記載の塗料用造膜剤の製造方法。
【請求項１３】
前記モノマー成分は、（メタ）アクリル酸５〜５０質量％および式（Ｉ）で表されるメタクリル酸エステル５０〜９５質量％を含む、請求項１２記載の塗料用造膜剤の製造方法。
【発明の詳細な説明】
【技術分野】
【０００１】
本発明は、塗料用造膜剤、塗料用組成物、塗膜および塗料用造膜剤の製造方法に関する。さらに詳しくは、本発明は、それ自体の増粘性が優れ、透明性および塗膜性能が優れた塗料用組成物を与える塗料用造膜剤およびその製造方法、該塗料用造膜剤が配合された塗料用組成物、ならびに該塗料用組成物で形成された塗膜に関する。
【背景技術】
【０００２】
車両用ホイールなどに好適な被覆組成物として、コロイド状シリカ、オルガノアルコキシシランの部分加水分解縮合物、飽和エチレン性単量体からなる重合体、界面活性剤、およびグリコール誘導体を必須とする溶剤からなる被覆組成物が提案されている（例えば、特許文献１参照）。
【０００３】
しかし、この被覆組成物は、粘度が低い。そのため、被覆組成物は、基材に塗布したとき、液だれが生じやすく、塗膜を厚くするためには重ね塗りを繰り返さなければならない。
【先行技術文献】
【特許文献】
【０００４】
【特許文献１】特開昭６４−６９６７４号公報
【発明の概要】
【発明が解決しようとする課題】
【０００５】
そこで、被覆組成物の粘度を高めるために、被覆組成物に含まれるコロイド状シリカの含有率を高めたり、セルロース誘導体などの増粘剤を被覆組成物に添加したりすることが考えられる。しかしながら、いずれの場合でも、被覆組成物の透明性が低下したり、被覆組成物からなる塗膜の耐溶剤性、耐水性、耐薬品性および光沢保持率が低下したりするという欠点がある。
【０００６】
本発明は、上記従来技術に鑑みてなされたものであり、それ自体が増粘性および透明性に優れ、耐溶剤性、耐水性、耐薬品性、光沢保持率などに優れた塗料用組成物を与える塗料用造膜剤およびその製造方法、上記塗料用造膜剤が配合された塗料用組成物、ならびに該塗料用組成物で形成された塗膜を提供することを目的とする。
【課題を解決するための手段】
【０００７】
上記課題を解決する本発明には、以下の構成が主に含まれる。
本発明は、
（１）塗膜を形成するための塗料に用いられる塗料用造膜剤であり、線状（メタ）アクリル系ポリマーの樹脂粒子を含み、前記線状（メタ）アクリル系ポリマーは、（メタ）アクリル酸を含む（メタ）アクリル系モノマーを７０質量％以上含むモノマー成分が重合したポリマーであり、
前記樹脂粒子は、粒子径が１０μｍ〜５ｍｍである、塗料用造膜剤。
【０００８】
（２）前記（メタ）アクリル系モノマーは、（メタ）アクリル酸またはメタクリル酸エステルを含む、（１）記載の塗料用造膜剤。
【０００９】
（３）前記メタクリル酸エステルは、式（Ｉ）：
ＣＨ2＝Ｃ（ＣＨ3）ＣＯＯＲ1                      （Ｉ）
（式中、Ｒ1は炭素数１〜１０のアルキル基を示す）
で表されるメタクリル酸エステルである、（２）記載の塗料用造膜剤。
【００１０】
（４）前記モノマー成分は、（メタ）アクリル酸５〜５０質量％および式（Ｉ）で表されるメタクリル酸エステル５０〜９５質量％を含む、（３）記載の塗料用造膜剤。
【００１１】
（５）前記樹脂粒子は、前記モノマー成分が懸濁重合された粒子である、（１）〜（４）のいずれかに記載の塗料用造膜剤。
【００１２】
（６）線状（メタ）アクリル系ポリマーの重量平均分子量は、１００００〜１５０００００である、（１）〜（５）のいずれかに記載の塗料用造膜剤。
【００１３】
（７）（１）〜（６）のいずれかに記載の塗料用造膜剤と、コロイダルシリカと、オルガノアルコキシシラン部分加水分解縮合物とを含む、塗料用組成物。
【００１４】
（８）前記オルガノアルコキシシラン部分加水分解縮合物は、式（II）:
Ｒ2Ｓｉ（ＯＨ）3                              （II）
（式中、Ｒ2は、炭素数１〜３のアルキル基、ビニル基、３，４−エポキシシクロヘキシルエチル基、γ−グリシドキシプロピル基、γ−（メタ）アクリルオキシプロピル基、γ−メルカプトプロピル基またはγ−クロロプロピル基を示す）
で表されるオルガノヒドロキシシランまたはその部分縮合物を含む、（７）記載の塗料用組成物。
【００１５】
（９）（７）または（８）記載の塗料用組成物が硬化された、塗膜。
【００１６】
（１０）（メタ）アクリル酸を含む（メタ）アクリル系モノマーを７０質量％以上含有するモノマー成分を懸濁重合して、粒子径が１０μｍ〜５ｍｍである線状（メタ）アクリル系ポリマーの樹脂粒子を作製する工程を含む、塗料用造膜剤の製造方法。
【００１７】
（１１）前記（メタ）アクリル系モノマーは、（メタ）アクリル酸またはメタクリル酸エステルを含む、（１０）記載の塗料用造膜剤の製造方法。
【００１８】
（１２）前記メタクリル酸エステルは、式（Ｉ）：
ＣＨ2＝Ｃ（ＣＨ3）ＣＯＯＲ1                      （Ｉ）
（式中、Ｒ1は炭素数１〜１０のアルキル基を示す）
で表されるメタクリル酸エステルである、（１１）記載の塗料用造膜剤の製造方法。
【００１９】
（１３）前記モノマー成分は、（メタ）アクリル酸５〜５０質量％および式（Ｉ）で表されるメタクリル酸エステル５０〜９５質量％を含む、（１２）記載の塗料用造膜剤の製造方法。
【発明の効果】
【００２０】
本発明の塗料用造膜剤は、それ自体が増粘性および透明性に優れ、耐溶剤性、耐水性、耐薬品性、光沢保持率などに優れた塗料用組成物を与えるという優れた効果を奏する。本発明の塗料用組成物は、上記塗料用造膜剤の使用によって高粘度化されていても、耐溶剤性、耐水性、耐薬品性、光沢保持率などに優れるという効果を奏する。
【発明を実施するための形態】
【００２１】
＜塗料用造膜剤＞
本発明の一実施形態の塗料用造膜剤は、塗膜を形成させるために塗料用組成物に用いられる造膜剤である。塗料用造膜剤は、線状（メタ）アクリル系ポリマーの樹脂粒子を含む。線状（メタ）アクリル系ポリマーは、（メタ）アクリル酸を含む（メタ）アクリル系モノマーを７０質量％以上含むモノマー成分が重合したポリマーである。樹脂粒子は、粒子径が１０μｍ〜５ｍｍである。以下、それぞれについて説明する。なお、本明細書において、「（メタ）アクリル」は、「アクリル」または「メタクリル」を意味する。「線状（メタ）アクリル系ポリマー」における「線状」とは、ポリマーが実質的に架橋構造を有しないこと、より具体的には、モノマー成分における架橋性モノマーの含有量が５質量％以下であることを意味する。
【００２２】
本実施形態の塗料用造膜剤には、上記線状（メタ）アクリル系ポリマーが用いられているので、塗料用組成物における溶解性に優れ、耐溶剤性、耐水性、耐薬品性、光沢保持率などに優れた塗料用組成物を製造することができる。
【００２３】
線状（メタ）アクリル系ポリマーを構成するモノマー成分に含まれている（メタ）アクリル系モノマーの含有量は、塗料用組成物における塗料用造膜剤の溶解性を向上させるとともに、耐溶剤性、耐水性、耐薬品性、光沢保持率などに優れた塗料用組成物を製造する観点から、７０質量％以上であればよく、８０質量％以上であることが好ましく、８５質量％以上であることがより好ましく、９０質量％以上であることがさらに好ましく、９５質量％以上であることが特に好ましい。なお、線状（メタ）アクリル系ポリマーを構成するモノマー成分に含まれている（メタ）アクリル系モノマーの含有量の上限値は、１００質量％であってもよい。
【００２４】
線状（メタ）アクリル系ポリマーは、（メタ）アクリル酸を含む（メタ）アクリル系モノマーを７０質量％以上含有するモノマー成分を重合させることによって調製することができる。
【００２５】
（メタ）アクリル系モノマーは、増粘性および透明性が優れた塗料用造膜剤、ならびに耐溶剤性、耐水性、耐薬品性、光沢保持率などが優れた塗料用組成物を製造する観点から、（メタ）アクリル酸またはメタクリル酸エステルを含むことが好ましい。
【００２６】
メタクリル酸エステルは、増粘性および透明性が優れた塗料用造膜剤、ならびに耐溶剤性、耐水性、耐薬品性、光沢保持率などが優れた塗料用組成物を製造する観点から、式（Ｉ）：
ＣＨ2＝Ｃ（ＣＨ3）ＣＯＯＲ1                      （Ｉ）
（式中、Ｒ1は炭素数１〜１０のアルキル基を示す）
で表されるメタクリル酸エステルを含むことが好ましい。
式（Ｉ）において、Ｒ1は、炭素数１〜１０のアルキル基である。Ｒ1は、炭素数１〜８のアルキル基でることが好ましく、炭素数１〜４のアルキル基であることがより好ましい。Ｒ1の具体例は、メチル基、エチル基、イソプロピル基、ブチル基、イソブチル基、ｔｅｒｔ−ブチル、２−エチルヘキシルなどである。
【００２７】
式（Ｉ）で表されるメタクリル酸エステルの具体例は、メチルメタクリレート、エチルメタクリレート、イソプロピルメタクリレート、ブチルメタクリレート、イソブチルメタクリレート、ｔｅｒｔ−ブチルメタクリレート、２−エチルヘキシルメタクリレートなどである。これらのメタクリル酸エステルは、併用されてもよい。これらのメタクリル酸エステルのなかでは、耐候性および耐熱性の観点から、メチルメタクリレート、エチルメタクリレート、イソプロピルメタクリレート、ブチルメタクリレート、イソブチルメタクリレートおよびｔｅｒｔ−ブチルメタクリレートが好ましく、メチルメタクリレートおよびブチルメタクリレートがより好ましい。
【００２８】
モノマー成分は、増粘性および透明性に優れた塗料用造膜剤、および耐溶剤性、耐水性、耐薬品性、光沢保持率などが優れた塗料用組成物を製造する観点から、（メタ）アクリル酸５〜５０質量％および式（Ｉ）で表されるメタクリル酸エステル５０〜９５質量％を含むことが好ましい。
【００２９】
耐溶剤性、耐水性、耐薬品性、光沢保持率などに優れた塗料用組成物を製造する観点から、モノマー成分における（メタ）アクリル酸の含有量は、５０質量％以下であることが好ましく、４５質量％以下であることがより好ましい。式（Ｉ）で表されるメタクリル酸エステルの含有量は、５０質量％以上であることが好ましく、５５質量％以上であることがより好ましい。また、塗料用組成物への塗料用造膜剤の溶解性を高める観点から、モノマー成分における（メタ）アクリル酸の含有量は、５質量％以上であることが好ましく、１０質量％以上であることがより好ましい。式（Ｉ）で表されるメタクリル酸エステルの含有量は、９５質量％以下であることが好ましく、９０質量％以下であることがより好ましい。
【００３０】
なお、（メタ）アクリル系モノマーには、本実施形態の効果が阻害されない範囲内で、例えば、水酸基含有（メタ）アクリル酸エステル、その他の（メタ）アクリル系モノマーが含まれてもよい。
【００３１】
なお、本明細書において、水酸基含有（メタ）アクリル酸エステルおよびその他の（メタ）アクリル系モノマーは、いずれも非架橋性の単量体を意味する。
【００３２】
水酸基含有（メタ）アクリル酸エステルとしては、例えば、ヒドロキシエチルアクリレート、ヒドロキシエチルメタクリレート、ヒドロキシプロピルアクリレート、ヒドロキシプロピルメタクリレート、ポリエチレングリコールモノ（メタ）アクリレート、ポリプロピレングリコールモノ（メタ）アクリレートなどである。これらの水酸基含有（メタ）アクリル酸エステルは、併用されてもよい。
【００３３】
その他の（メタ）アクリル系モノマーとしては、例えば、トセテセシル（メタ）アクリレート、Ｎ，Ｎ−ジエチルアミノエチル（メタ）アクリレートなどが挙げられる。その他の（メタ）アクリル系モノマーは、併用されてもよい。
【００３４】
モノマー成分には、本実施形態の効果が阻害されない範囲内で、その他の単量体が含まれていてもよい。その他の単量体としては、例えば、スチレン、酢酸ビニルなどが挙げられる。これらのその他の単量体は、併用されてもよい。
【００３５】
モノマー成分におけるその他の単量体の含有量は、塗料用組成物における塗料用造膜剤の溶解性を向上させるとともに、耐溶剤性、耐水性、耐薬品性、光沢保持率などが優れた塗料用組成物を製造する観点から、３０質量％以下であることが好ましく、２０質量％以下であることがより好ましく、１５質量％以下であることがさらに好ましく、１０質量％以下であることが特に好ましく、５質量％以下であることが特により好ましい。なお、線状（メタ）アクリル系ポリマーを構成するモノマー成分に含まれているその他の単量体の含有量の下限値は、０質量％であってもよい。
【００３６】
また、モノマー成分は、得られる（メタ）アクリル系ポリマーを線状とすることができる範囲内で、架橋性モノマーを含んでもよい。
【００３７】
架橋性モノマーとしては、例えば、グリシジル（メタ）アクリレート、ジシクロペンテニルオキシエチルアクリレート、エチレングリコールジアクリレート、プロピレングリコールジアクリレート、１，３−ブチレングリコールジアクリレート、１，４−ブチレングリコールジアクリレート、ジシクロペンテニルオキシエチルメタクリレート、エチレングリコールジメタクリレート、プロピレングリコールジメタクリレート、１，３−ブチレングリコールジメタクリレート、１，４−ブチレングリコールジメタクリレート、ジビニルベンゼン、アリルメタクリレート、トリアリルシアヌレート、トリアリルイソシアヌレートなどが挙げられる。これらの架橋性モノマーは、併用されてもよい。
【００３８】
モノマー成分における架橋性モノマーの含有量は、得られる（メタ）アクリル系ポリマーを線状とする観点から、好ましくは５質量％以下、より好ましくは３質量％以下であり、モノマー成分が架橋性モノマーを含有しないことがさらに好ましい。
【００３９】
モノマー成分を重合させる際には、重合開始剤が用いられる。重合開始剤としては、例えば、パーオキシエステル、ハイドロパーオキサイド、ジアルキルパーオキサイド、ジアシルパーオキサイド、パーオキシジカーボネート、パーオキシケタールなどの過酸化物、アゾ系化合物、ジアゾ系化合物などが挙げられる。これらの重合開始剤は、併用されてもよい。
【００４０】
重合開始剤の量は、モノマー成分１００質量部あたり、重合を充分に進行させる観点から、０．１質量部以上であることが好ましく、０．３質量部以上であることがより好ましく、０．５質量部以上であることがさらに好ましくい。重合開始剤の量は、モノマー成分１００質量部あたり、重合反応の安全性を高める観点から、５質量部以下であることが好ましく、３質量部以下であることがより好ましく、２質量部以下であることがさらに好ましい。
【００４１】
線状（メタ）アクリル系ポリマーの樹脂粒子は、例えば、懸濁安定剤の存在下でモノマー成分を懸濁重合させることにより、調製することができる。
【００４２】
モノマー成分の懸濁重合は、例えば、モノマー成分と重合開始剤とを混合し、得られたモノマー溶液を、懸濁安定剤を含有する水などの媒体中に添加することによって行なうことができる。なお、モノマー成分を懸濁重合させる際には、必要により、媒体を攪拌することが好ましい。
【００４３】
懸濁安定剤は、通常、媒体に添加することができる。懸濁安定剤としては、例えば、ポリビニルアルコール、ポリアクリルアミド、カルボキシメチルセルロースなどの高分子化合物、リン酸カルシウム、リン酸マグネシウム、リン酸アルミニウムなどのリン酸塩、ピロリン酸カルシウム、ピロリン酸マグネシウムなどのピロリン酸塩、硫酸カルシウム、水酸化アルミニウム、硫酸バリウムなどの水難溶性無機化合物などが挙げられる。これらのなかでは、懸濁安定剤は、懸濁安定性および取り扱いやすさの観点から、ポリビニルアルコールが好ましい。
【００４４】
懸濁安定剤の量は、媒体１００質量部あたり、懸濁安定性を高める観点から、０．００５質量部以上であることが好ましく、０．０１質量部以上であることがより好ましい。懸濁安定剤の量は、媒体１００質量部あたり、形成される樹脂粒子が所定の粒子径を有するようにする観点から、５質量部以下であることが好ましく、１質量部以下であることがより好ましい。
【００４５】
また、本実施形態においては、懸濁安定剤の助剤として、界面活性剤が適量用いられてもよい。界面活性剤としては、例えば、ドデシルスルホン酸ナトリウム、ドデシルベンゼンスルホン酸ナトリウム、ラウリル硫酸ナトリウムなどのアニオン性界面活性剤；ポリオキシエチレンノニルフェニルエーテル、ポリオキシエチレンアルキルエーテル、ポリオキシエチレン脂肪酸エステル、ポリオキシエチレンアルキルアミンなどのノニオン性界面活性剤などが挙げられる。界面活性剤は、併用されてもよい。
【００４６】
モノマー成分を重合させる際の重合温度、重合時間などの重合条件は、特に限定されない。通常、重合温度は、１０〜１００℃であることが好ましく、３５〜９５℃であることがより好ましい。重合時間は、３０分間〜１２時間であることが好ましく、４５分間〜４時間であることがより好ましい。
【００４７】
以上のようにして、モノマー成分を重合することにより、線状（メタ）アクリル系ポリマーからなる樹脂粒子が得られる。得られた樹脂粒子は、通常、球状または楕円球状である。
【００４８】
本実施形態においては、モノマー成分を懸濁重合させることによって得られる線状（メタ）アクリル系ポリマーからなる樹脂粒子は、それ自体の透明性が優れるとともに、塗料用組成物における溶解性が優れ、耐溶剤性、耐水性、耐薬品性、光沢保持率などを維持しつつ塗料用組成物の増粘性を高めることができるという優れた性質を有する。
【００４９】
線状（メタ）アクリル系ポリマーの重量平均分子量は、耐溶剤性、耐水性、耐薬品性、光沢保持率などを維持しつつ塗料用組成物の増粘性を高める観点から、１００００以上であることが好ましく、３００００以上であることがより好ましい。線状（メタ）アクリル系ポリマーの重量平均分子量は、塗料用組成物における溶解性を高め、均質な塗膜を形成する観点から、１５０００００以下であることが好ましく、１００００００以下であることがより好ましい。線状（メタ）アクリル系ポリマーの重量平均分子量は、単分散ポリスチレンを標準とするゲルパーミエーションクロマトグラフィー（ＧＰＣ）によって測定することができる。線状（メタ）アクリル系ポリマーの重量平均分子量は、重合開始剤の種類およびその添加量、連鎖移動剤の使用量などによって制御され得る。
【００５０】
樹脂粒子の粒子径の下限値は、線状（メタ）アクリル系ポリマーからなる樹脂粒子が形成されるのであればよく、特に限定されない。モノマー成分を水などの媒体中で懸濁重合させることによって得られる樹脂粒子は、通常、１０μｍ以上の粒子径を有する。樹脂粒子の粒子径の下限値は、取り扱いやすさの観点から、５０μｍ以上であることが好ましく、１００μｍ以上であることがより好ましい。また、樹脂粒子の粒子径の上限値は、塗料用組成物における分散安定性を高める観点から、５ｍｍ以下であることが好ましく、３ｍｍ以下であることがより好ましく、２ｍｍ以下であることがさらに好ましい。樹脂粒子の粒子径は、デジタルマイクロスコープなどを用いた画像解析法によって測定することができる。樹脂粒子の粒子径は、例えば、媒体の種類、懸濁安定剤の種類およびその量、攪拌条件などによって制御され得る。
【００５１】
以上のようにしてモノマー成分を懸濁重合することにより、線状（メタ）アクリル系ポリマーからなる樹脂粒子を含む反応混合物が得られる。得られた樹脂粒子は、例えば、濾過、乾燥などの手段により、反応混合物から回収することができる。
【００５２】
本実施形態の塗料用造膜剤は、上記樹脂粒子を含有するものであり、必要により、例えば、分散剤、レベリング剤、消泡剤、スリップ剤などの添加剤を含有させてもよい。添加剤の量は、その種類によって異なるので一概には決定することができないため、本実施形態の効果が阻害されない範囲内で、その種類などに応じて適宜調整することが好ましい。
【００５３】
以上のようにして得られる本実施形態の塗料用造膜剤は、増粘性および透明性が優れており、塗料用組成物に少量で配合するだけで当該塗料用組成物の粘度を高めるという優れた性質を有する。また、本実施形態の塗料用造膜剤は、耐溶剤性、耐水性、耐薬品性、光沢保持率などが優れた塗膜を与えるという優れた性質を有する。
【００５４】
さらに、本実施形態の塗料用造膜剤は、耐溶剤性、耐水性および耐薬品性にも優れていることから、無機系の水系塗料用組成物などに好適に使用することができる。好適な無機系の水系塗料用組成物としては、例えば、コロイダルシリカおよびオルガノアルコキシシラン部分加水分解縮合物を含有する水系塗料用組成物などが挙げられる。
【００５５】
また、本実施形態の塗料用造膜剤は、塗料用組成物に少量で配合するだけで当該塗料用組成物の粘度を高めるという優れた性質を有することから、塗料用増粘剤として使用することもできる。
【００５６】
＜塗料用組成物＞
本発明の一本実施形態の塗料用組成物は、上記塗料用造膜剤とコロイダルシリカとオルガノアルコキシシラン部分加水分解縮合物とを含む。
【００５７】
塗料用造膜剤の量は、本実施形態の塗料用組成物に含まれる固形分１００質量部あたり、塗料用組成物の粘度を高める観点から、５質量部以上であることが好ましく、１０質量部以上であることがより好ましく、２０質量部以上であることがさらに好ましい。塗料用造膜剤の量は、本実施形態の塗料用組成物に含まれる固形分１００質量部あたり、塗料用組成物を用いて形成される塗膜の耐溶剤性、耐水性、耐薬品性、光沢保持率などを高める観点から、６０質量部以下であることが好ましく、５０質量部以下であることがより好ましく、４５質量部以下であることがさらに好ましい。
【００５８】
コロイダルシリカは、コロイド状シリカとも称されており、高分子量無水ケイ酸を水および／または有機溶媒に分散させたシリカである。コロイダルシリカに使用される有機溶媒としては、例えば、メタノール、イソプロパノールなどのアルコール系有機溶媒、メチルイソブチルケトンなどのケトン系有機溶媒、エチレングリコールモノブチルエーテルなどのエーテル系有機溶媒などが挙げられる。
【００５９】
コロイダルシリカは、本実施形態の塗料用組成物の保存安定性を高める観点から、非水性コロイダルシリカを含むことが好ましく、非水性コロイダルシリカを２０質量％以上含むことがより好ましい。
【００６０】
コロイダルシリカに含まれるシリカ粒子の平均粒子径（動的光散乱法によって測定される平均粒子径）は、凝集を防止し、分散安定性を高める観点から、５ｎｍ以上であることが好ましく、６ｎｍ以上であることがより好ましい。シリカ粒子の平均粒子径は、本実施形態の塗料用組成物の透明性を高める観点から、１５０ｎｍ以下であることが好ましく、１００ｎｍ以下であることがより好ましく、５０ｎｍ以下であることがさらに好ましく、２０ｎｍ以下であることが特に好ましい。
【００６１】
コロイダルシリカにおけるシリカ粒子の含有量は、特に限定されない。シリカ粒子の含有量は、通常、１０〜５０質量％程度であることが好ましく、２０〜３０質量％程度であることがより好ましい。また、本実施形態の塗料用組成物の保存安定性を高める観点から、コロイダルシリカは、酸性であることが好ましく、ｐＨが２〜４であることがより好ましい。
【００６２】
コロイダルシリカは、例えば、高分子量無水ケイ酸を水に分散させた水系コロイド状シリカ、高分子量無水ケイ酸をアルコール系溶媒に分散させた非水系コロイド状シリカなどとして商業的に容易に入手することができる。
【００６３】
本実施形態の塗料用組成物に含まれる固形分中におけるコロイダルシリカの固形分の含有量は、本実施形態の塗料用組成物を用いて形成される塗膜の硬度を高める観点から、１０質量％以上であることが好ましく、１５質量％以上であることがより好ましい。コロイダルシリカの固形分の含有量は、本実施形態の塗料用組成物を用いて形成される塗膜の耐衝撃性を高める観点から、６０質量％以下であることが好ましく、５５質量％以下であることがより好ましい。
【００６４】
オルガノアルコキシシラン部分加水分解縮合物としては、例えば、式（II）:
Ｒ2Ｓｉ（ＯＨ）3                              （II）
（式中、Ｒ2は、炭素数１〜３のアルキル基、ビニル基、３，４−エポキシシクロヘキシルエチル基、γ−グリシドキシプロピル基、γ−（メタ）アクリルオキシプロピル基、γ−メルカプトプロピル基またはγ−クロロプロピル基を示す）
で表されるオルガノヒドロキシシラン、上記オルガノヒドロキシシランの部分縮合物などが挙げられる。本実施形態の塗料用組成物を用いて形成される塗膜の耐溶剤性、耐水性、耐薬品性、光沢保持率などを高める観点から、オルガノヒドロキシシランは、メチルトリヒドロキシシランが８０質量％以上含むことが好ましい。
【００６５】
オルガノヒドロキシシランまたはその部分縮合物は、例えば、式（III）：
Ｒ2Ｓｉ（ＯＲ3）3                              （III）
（式中、Ｒ2は、上記と同じであり、Ｒ3は、炭素数１〜３のアルキル基または炭素数６〜１２のアリール基を示す）
で表されるオルガノアルコキシシランを酸性のコロイダルシリカ中で加水分解させることによって得ることができる。
【００６６】
オルガノアルコキシシラン部分加水分解縮合物の中では、本実施形態の塗料用組成物を用いて形成される塗膜の硬度を高める観点から、式（II）において、Ｒ2が炭素数１〜３のアルキル基であるオルガノヒドロキシシランであることが好ましく、メチルトリヒドロキシシランであることがより好ましい。なお、オルガノアルコキシシラン部分加水分解縮合物の中には、本実施形態の効果が阻害されない範囲内でオルガノアルコキシシランが含まれてもよい。
【００６７】
本実施形態の塗料用組成物に含まれる固形分におけるオルガノアルコキシシラン部分加水分解縮合物の固形分の含有量は、塗料用組成物を用いて形成される塗膜の密着性を高める観点から、２０質量％以上であることが好ましく、３０質量％以上であることがより好ましい。オルガノアルコキシシラン部分加水分解縮合物の固形分の含有量は、本実施形態の塗料用組成物を用いて形成される塗膜の耐衝撃性を高める観点から、８０質量％以下であることが好ましく、７０質量％以下であることがより好ましい。
【００６８】
本実施形態の塗料用組成物には、溶媒が含まれてもよい。溶媒は、塗工性および塗料用造膜剤の溶解性を高める観点から、５〜１０質量％の有機溶媒であることが好ましい。なお、水は、水性コロイダルシリカに由来の水であってもよく、あるいは別に添加された水であってもよい。
【００６９】
有機溶媒としては、例えば、１価アルコール、多価アルコール、多価アルコールのモノエーテル、ケトンなどが挙げられる。有機溶媒は、併用されてもよい。
【００７０】
１価アルコールとしては、例えば、メタノール、エタノール、プロパノール、イソプロパノール、ｎ−ブタノール、ｔｅｒｔ−ブタノールなどが挙げられる。多価アルコールとしては、例えば、エチレングリコール、プロピレングリコール、ブチレングリコールなどが挙げられる。多価アルコールのモノエーテルとしては、例えば、エチレングリコールモノエチルエーテル、エチレングリコールモノブチルエーテルなどが挙げられる。ケトンとしては、例えば、アセトン、メチルエチルケトン、メチルイソブチルケトン、シクロヘキサノンなどが挙げられる。
【００７１】
有機溶媒における１価アルコールの含有量は、本実施形態の塗料用組成物の乾燥速度を高める観点から、４０質量％以上であることが好ましく、６０質量％以上であることがより好ましい。有機溶媒における１価アルコールの含有量は、保存安定性を高める観点から、９０質量％以下であることが好ましく、８０質量％以下であることがより好ましい。有機溶媒における多価アルコールの含有量は、本実施形態の塗料用組成物の保存安定性を高める観点から、１０質量％以上であることが好ましく、２０質量％以上であることがより好ましい。有機溶媒における多価アルコールの含有量は、乾燥速度を高めるとともに形成される塗膜の膜厚の調整を容易にする観点から、４０質量％以下であることが好ましく、３０質量％以下であることがより好ましい。また、有機溶媒における多価アルコールのモノエーテルおよびケトンの合計含有量は、均一な塗膜を形成する観点から、３０質量％以下であることが好ましい。
【００７２】
本実施形態の塗料用組成物における溶媒の含有量は、本実施形態の塗料用組成物の保存安定性を高める観点から、４０質量％以上であることが好ましく、５０質量％以上であることがより好ましい。塗料用組成物における溶媒の含有量は、塗料用組成物の塗工性を高める観点から、８５質量％以下であることが好ましく、８０質量％以下であることがより好ましい。したがって、本実施形態の塗料用組成物における固形分の含有量は、塗料用組成物の塗工性を高める観点から、１５質量％以上であることが好ましく、２０質量％以上であることがより好ましい。塗料用組成物における固形分の含有量は、塗料用組成物の保存安定性を高める観点から、６０質量％以下であることが好ましく、５０質量％以下であることがより好ましい。なお、上記固形分は、塗料用造膜剤、コロイダルシリカ、オルガノアルコキシシラン部分加水分解縮合物などに含まれている固形分を意味する。
【００７３】
本実施形態の塗料用組成物には、例えば、セルロース誘導体、ポリエチレンワックスなどの添加剤が含まれてもよい。これらの添加剤の塗料用組成物における含有量は、その種類などによって異なるので一概には決定することができない。そのため、含有量は、本実施形態の効果が阻害されない範囲内で、種類などに応じて適宜調整され得る。
【００７４】
以上のようにして構成される本実施形態の塗料用組成物は、上記塗料用造膜剤を含んでいる。そのため、塗料用組成物は、従来の粘度が低い被覆組成物のように基材に塗布したときに液だれが生じやすいという欠点や、塗膜を厚くするためには重ね塗りを繰り返さなければならないという欠点を解決し得る。
【００７５】
本実施形態の塗料用組成物は、例えば、金属、スレート、本実施形態の塗料用組成物との密着性が優れている各種樹脂、ガラス、紙などの材料からなる基材に好適に適用することができる。
【００７６】
本実施形態の塗料用組成物を基材に適用する方法は、特に限定されない。本実施形態の塗料用組成物を基材に適用する方法としては、例えば、ディップコート法、ロールコーター法、フローコーター法、スプレーコーター法、刷毛塗り法などが挙げられる。
【００７７】
本実施形態の塗料用組成物は、硬化されることにより、塗膜を形成する。塗料用組成物は、１回塗布するだけで従来の粘度が低い無機系被覆組成物よりも塗膜の膜厚を格段に大きくすることができるので、塗工性が優れている。本実施形態の塗料用組成物を基材に塗布することによって形成される塗膜の膜厚は、その用途などによって異なるので一概には決定することができない。塗膜の膜厚は、通常、１０〜１００μｍ程度である。
【００７８】
なお、本実施形態の塗料用組成物を用いて形成された乾燥後の塗膜における各成分の固形分量は、本実施形態の塗料用組成物に含まれている各成分の固形分量に組成に対応する。
【００７９】
本実施形態の塗料用組成物は、そのままの状態で用いられてもよく、例えば、各種顔料、染料などの着色剤、マイカ、タルク、ウィスカーなどの無機充填剤、アルミニウムペースト、やステンレスペーストなどの金属系充填剤などの充填剤などが適量で配合されることにより、塗料として用いられてもよい。
【００８０】
本実施形態の塗料用組成物が配合された塗料は、例えば、外装用パネルや内装用パネルなどの建材などに好適に使用することができる。
【実施例】
【００８１】
次に本発明を実施例に基づいてさらに詳細に説明する。本発明はこれら実施例に限定されない。
【００８２】
（製造例１）
冷却管、攪拌機、温度計および滴下ロートを備えた２００ｍＬ容の４つ口丸底フラスコ内に、０．０４％ポリビニルアルコール〔日本合成化学工業（株）製、商品名：ゴーセノール（登録商標）ＧＨ２０〕水溶液８０ｇを添加して７５℃に加熱した。
【００８３】
一方、ビーカー内にモノマーとしてメチルメタクリレート８ｇ、ブチルメタクリレート８ｇ、メタクリル酸１ｇおよび２−ヒドロキシエチルメタクリレート３ｇを添加し、充分に混合した後、重合開始剤として２，２’−アゾビス−２，４−ジメチルバレロニトリル０．２ｇをこのビーカー内に添加して溶解させて重合開始剤を含有するモノマー溶液を得た。
【００８４】
上記フラスコ内のポリビニルアルコール水溶液の液温を７５℃に調節しながら滴下ロートから上記で得られたモノマー溶液をフラスコ内に添加し、攪拌しながら１時間懸濁重合を行なった。
【００８５】
得られたビーズ状の樹脂粒子Ａを濾過により回収し、イオン交換水で充分に洗浄した後、機内温度が６０℃の乾燥機で乾燥させてビーズ状の樹脂粒子１９ｇを得た。得られた樹脂粒子を構成している樹脂の重量平均分子量は５２００００であり、樹脂粒子の粒子径は０．１〜１ｍｍの範囲内にあった。この樹脂粒子を塗料用造膜剤Ａとして用いた。
【００８６】
なお、各製造例において、樹脂粒子を構成している樹脂の重量平均分子量および粒子径は、以下の方法によって測定したときの値である。
【００８７】
〔樹脂の重量平均分子量の測定方法〕
重量平均分子量の測定装置として、オンラインデカッサ〔東ソー（株）製、品番：ＳＤ８０２２〕、デュアルポンプ〔東ソー（株）製、品番：ＤＰ-８０２０〕、カラムオーブン〔東ソー（株）製、品番：ＣＯ-８０２０〕および示差屈折計〔東ソー（株）製、品番：ＲＩ-８０２０〕からなる高速ＧＰＣ装置に、ＧＰＣカラム〔東ソー（株）製、品番：Ｇ１０００ＨＸＬ〕１本、ＧＰＣカラム〔東ソー（株）製、品番：Ｇ２０００ＨＸＬ〕１本、ＧＰＣカラム〔東ソー（株）製、品番：Ｇ３０００ＨＸＬ〕１本およびＧＰＣカラム〔東ソー（株）製、品番：Ｇ５０００ＨＸＬ〕１本を用い、流量１．０ｍＬ／ｍｉｎ、溶出溶媒としてテトラヒドロフランを用い、カラム温度を４０℃に調整して単分散ポリスチレンを標準とするゲルパーミエーションクロマトグラフィー（ＧＰＣ）により、樹脂粒子を構成している樹脂の重量平均分子量を測定した。
【００８８】
〔樹脂粒子の粒子径の測定方法〕
デジタルマイクロスコープ〔（株）ナカデン製、型番：ＭＸ−１２００〕にて樹脂粒子を観察し、最大粒子と最小粒子の粒子径を測定した。
【００８９】
（製造例２〜５）
製造例１において、モノマーの組成を表１に示すように変更し、２，２’−アゾビス−２，４−ジメチルバレロニトリルの量を０．６ｇに変更したこと以外は、製造例１と同様にしてビーズ状の樹脂粒子を調製し、得られた樹脂粒子を塗料用造膜剤として用いた。得られた樹脂粒子を構成している樹脂の重量平均分子量を製造例１と同様にして測定した。結果を表１に併記する。
【００９０】
なお、表１中の各略号は、以下のことを意味する。
ＭＭＡ：メチルメタクリレート
ＢＭＡ：ブチルメタクリレート
ＭＡＡ：メタクリル酸
ＨＥＭＡ：２−ヒドロキシエチルメタクリレート
Ｓｔ：スチレン
ＡＤＶＮ：２，２’−アゾビス−２，４−ジメチルバレロニトリル（重合開始剤）
【００９１】
【表１】
2019127504.tif 000002
【００９２】
（製造例６）
製造例１において、重合開始剤としてジラウロイルパーオキサイド〔（株）日油製、商品名：パーロイルＬ〕０．２ｇを用いたこと以外は、製造例１と同様にしてビーズ状の樹脂粒子１９ｇを得た。得られた樹脂粒子を構成している樹脂の重量平均分子量は５９００００であり、樹脂粒子の粒子径は０．１〜１．０ｍｍの範囲内にあった。この樹脂粒子を塗料用造膜剤Ｆとして用いた。
【００９３】
（調製例１）
冷却管、攪拌機および温度計を備えた５００ｍＬ容の３つ口丸底フラスコ内に、イソプロパノールで分散させたオルガノシリカゾル溶液（オルガノシリカの濃度：３０質量％）４５ｇおよびイオン交換水２２ｇを添加し、充分に撹拌し、アンモニア水でｐＨを４に調節した後、得られた混合溶液にメチルトリメトキシシラン１００ｇを添加し、室温で１時間程度撹拌し、次いで攪拌しながら約１時間で８０℃の温度に加熱することにより、シラン縮合物Ａを得た。
【００９４】
得られたシラン縮合物Ａのフォードカップ用いて測定した粘度Ａ（２３℃）は８秒、ＢＭ型回転粘度計を用いて測定した粘度Ｂ（２３℃）は７ｍＰａ・ｓ、ガラス電極ｐＨ計を用いて測定したｐＨ（２３℃）は４、固形分含量は３１質量％であった。
【００９５】
（調製例２）
冷却管、攪拌機および温度計を備えた５００ｍＬ容の３つ口丸底フラスコ内に、エチレングリコールモノｎ−ブチルエーテル１００ｇ、１規定塩酸５ｇおよびイオン交換水６０ｇを添加して充分に撹拌した。
【００９６】
得られた混合溶液に、テトラエトキシシラン１００ｇを添加し、室温で１時間程度撹拌した後、攪拌しながら２０〜３０℃の温度に調整し、８時間静置することにより、シラン縮合物Ｂを得た。
【００９７】
得られたシラン縮合物Ｂのフォードカップ用いて測定した粘度Ａ（２３℃）は７秒、ＢＭ型回転粘度計を用いて測定した粘度Ｂ（２３℃）は６ｍＰａ・ｓ、ガラス電極ｐＨ計を用いて測定したｐＨ（２３℃）は２、固形分含量は２９質量％であった。
【００９８】
（実施例１）
冷却管、攪拌機および温度計を備えた１００ｍＬ容の３つ口丸底フラスコ内に、塗料用造膜剤Ａ１１ｇ、シラン縮合物Ａ６７ｇおよびシクロヘキサノン１３ｇを添加した後、フラスコ内の内容物を８０〜９０℃の温度に加熱し、１時間攪拌し、各成分を充分に溶解させることにより、塗料用組成物Ａを得た。
【００９９】
得られた塗料用組成物Ａのフォードカップを用いて測定した粘度Ａ（２３℃）は６００秒以上、ＢＭ型回転粘度計を用いて測定した粘度Ｂ（２３℃）は２６０００ｍＰａ・ｓ、固形分含量は３１質量％であった。
【０１００】
（実施例２〜７）
実施例１において、フラスコ内に添加した成分を表２に示すように変更したこと以外は、実施例１と同様にして塗料用組成物を得た。
【０１０１】
各実施例で得られた塗料用組成物の物性として、目視による外観、フォードカップを用いて測定した粘度Ａ（２３℃）、ＢＭ型回転粘度計を用いて測定した粘度Ｂ（２３℃）および固形分含量を調べた。結果を表２に併記する。
【０１０２】
なお、表２中の各略号は、以下のことを意味する。
ＣＮ：シクロヘキサノン
ＥＧＭＢＥ：エチレングリコールモノｎ−ブチルエーテル
【０１０３】
表２中の「塗料用造膜剤」の欄に記載の記号は、各製造例で得られた塗料用造膜剤の記号、「シラン縮合物」の欄に記載の記号は、各調製例で得られたシラン縮合物の記号をそれぞれ意味する。また、調製例１〜２で得られたシラン縮合物の粘度Ａおよび粘度Ｂを参考例１〜２に示す。
【０１０４】
【表２】
2019127504.tif 000003
【０１０５】
表２に示された結果から、各実施例で得られた塗料用組成物は、各製造例で得られた塗料用造膜剤および各調製例で得られたシラン縮合物ＡまたはＢが配合されているので、透明性を維持しつつ、シラン縮合物ＡまたはＢの粘度を顕著に向上させることができることがわかった。
【０１０６】
（比較製造例１）
冷却管、攪拌機、温度計および窒素ガス吹き込み管を備えた２００ｍＬ容の４つ口丸底フラスコ内に、メチルメタクリレート１６ｇ、ブチルメタクリレート１６ｇ、メタクリル酸２ｇ、２−ヒドロキシエチルメタクリレート６ｇおよびエチレングリコールモノｎ−ブチルエーテル６０ｇを添加し、混合しながら重合開始剤としてα，α’−アゾビスイソブチロニトリル０．１ｇをこのフラスコ内に添加し、窒素ガス雰囲気下にて９０℃で重合させ、アクリル樹脂溶液ａ１００ｇを得た。得られたアクリル樹脂溶液ａは、室温で液状を呈するものであり、粒子状を有するものではなかった。
【０１０７】
得られたアクリル樹脂溶液ａに含まれているアクリル樹脂の重量平均分子量を製造例１と同様にして測定したところ、重量平均分子量は８４０００であった。また、ＢＭ型回転粘度計を用いて測定したアクリル樹脂溶液ａの粘度Ｂ（２３℃）は４００００ｍＰａ・ｓであり、固形分含量は４０質量％であった。
【０１０８】
（比較製造例２）
比較製造例１において、モノマーの組成を表３に示すように変更したこと以外は、比較製造例１と同様にしてアクリル樹脂溶液ｂを得た。得られたアクリル樹脂溶液ｂは、室温で液状を呈するものであり、粒子状を有するものではなかった。
【０１０９】
得られたアクリル樹脂溶液ｂに含まれているアクリル樹脂の重量平均分子量および粘度Ｂを比較製造例１と同様にして測定した。その結果を表３に併記する。
【０１１０】
なお、表３中の各略号は、以下のことを意味する。
ＭＭＡ：メチルメタクリレート
ＢＭＡ：ブチルメタクリレート
ＭＡＡ：メタクリル酸
ＨＥＭＡ：２−ヒドロキシエチルメタクリレート
【０１１１】
【表３】
2019127504.tif 000004
【０１１２】
（比較製造例３）
冷却管、攪拌機、温度計および窒素ガス吹き込み管を備えた２００ｍＬ容の４つ口丸底フラスコ内に、メチルメタクリレート２０ｇ、ブチルメタクリレート２０ｇ、メタクリル酸２．５ｇ、２−ヒドロキシエチルメタクリレート７．５ｇおよびトルエン５０ｇを添加し、混合しながら重合開始剤としてα，α’−アゾビスイソブチロニトリル０．１２ｇをこのフラスコ内に添加し、窒素ガス雰囲気下にて９０℃で重合させ、アクリル樹脂溶液（以下、樹脂溶液ｃという）１００ｇを得た。得られた樹脂溶液ｃは、室温で流動性がほとんどなく、粒子状を有するものではなかった。
【０１１３】
得られた樹脂溶液ｃに含まれているアクリル樹脂の重量平均分子量を製造例１と同様にして測定したところ、重量平均分子量は９２０００であった。また、ＢＭ型回転粘度計を用いて樹脂溶液ｃの粘度Ｂ（２３℃）を測定しようとしたが、樹脂溶液は流動性がほとんどないため、粘度Ｂを測定することができなかった。なお、樹脂溶液ｃにおける固形分含量は、５０質量％であった。
【０１１４】
（比較例１）
実施例１において、樹脂粒子Ａを使用しなかったこと以外は、実施例１と同様にして塗料用組成物を調製した。
【０１１５】
（比較例２〜４）
実施例１において、フラスコ内に添加した成分を表４に示すように変更したこと以外は、実施例１と同様にして塗料用組成物を得た。
【０１１６】
各比較例で得られた塗料用組成物の物性として、目視による外観、フォードカップ用いて測定した粘度Ａ（２３℃）、ＢＭ回転型粘度計を用いて測定した粘度Ｂ（２３℃）および固形分含量を調べた。結果を表４に併記する。
【０１１７】
なお、表４中の各略号は、以下のことを意味する。
ＣＮ：シクロヘキサノン
ＥＧＭＢＥ：エチレングリコールモノｎ−ブチルエーテル
【０１１８】
また、表４中の「樹脂溶液」の欄に記載の記号は、比較製造例１〜３で得られた樹脂溶液の記号、「シラン縮合物」の欄に記載の記号は、調製例１〜２で得られたシラン縮合物の記号をそれぞれ意味する。
【０１１９】
【表４】
2019127504.tif 000005
【０１２０】
表４に示された結果から、各比較例で得られた塗料用組成物は、いずれも、塗料用増粘剤として樹脂溶液が使用されており、それらの粘度Ｂ（２３℃）が１１０ｍＰａ・ｓ以下の低粘度を有するものであったため、以下の実験例での使用を中止した。
【０１２１】
（比較製造例４〜８）
製造例１において、モノマーの組成を表５に示すように変更したこと以外は、製造例１と同様の操作を行なった。その結果、比較製造例４〜７ではビーズ状の樹脂粒子が得られたが、比較製造例７では、樹脂粒子の内部で架橋反応が進行したため、溶媒に溶解しないことから、分子量の測定ができなかった。
【０１２２】
また、比較製造例８では、反応中に粒子同士が癒着し、正常な反応を行なうことができなかったため、反応を途中で中断し、それ以降の実験を中止した。
【０１２３】
比較製造例４〜６で得られた樹脂粒子を構成している樹脂の重量平均分子量を製造例１と同様にして測定した。結果を表５に併記する。
【０１２４】
表５中の各略号は、以下のことを意味する。
ＭＭＡ：メチルメタクリレート
ＢＭＡ：ブチルメタクリレート
ＭＡＡ：メタクリル酸
ＧＭＡ：グリシジルメタクリレート
Ｓｔ：スチレン
【０１２５】
【表５】
2019127504.tif 000006
【０１２６】
（比較例５）
調製例１で得られたシラン縮合物Ａ１００ｇに増粘剤としてセルロース系増粘剤〔日本曹達（株）製、商品名：ＮＩＳＳＯ  ＨＰＣ−Ｍ〕２ｇを溶解させて塗料用組成物を得た。
【０１２７】
得られた塗料用組成物の外観を目視にて観察したところ透明であり、フォードカップ用いて測定した粘度Ａ（２３℃）は１２０秒、ＢＭ型回転粘度計を用いて測定した粘度Ｂ（２３℃）は４５０ｍＰａ・ｓ、固形分含量は２４質量％であった。
【０１２８】
（比較例６）
比較例５において、セルロース系増粘剤〔日本曹達（株）製、商品名：ＮＩＳＳＯ  ＨＰＣ−Ｍ〕の量を１ｇに変更したこと以外は、比較例５と同様にして、塗料用組成物を得た。
【０１２９】
得られた塗料用組成物の外観を目視にて観察したところ透明であり、フォードカップ用いて測定した粘度Ａ（２３℃）は３０秒、ＢＭ型回転粘度計を用いて測定した粘度Ｂ（２３℃）は６０ｍＰａ・ｓ、固形分含量は２３質量％であった。
【０１３０】
（比較例７〜１０）
実施例１において、フラスコ内に添加した成分を表６に示すように変更したこと以外は、実施例１と同様にして調製したところ、沈殿物が生じるかまたは樹脂粒子が溶解しなかったため、表６に示すように粘度Ａおよび粘度Ｂを測定することができなかった。
【０１３１】
なお、表６中の各略号は、以下のことを意味する。
ＣＮ：シクロヘキサノン
ＥＧＭＢＥ：エチレングリコールモノｎ−ブチルエーテル
【０１３２】
また、表６中の「樹脂粒子」の欄に記載の記号は、比較製造例４〜７で得られた樹脂粒子の記号、「シラン縮合物」の欄に記載の記号は、調製例１〜２で得られたシラン縮合物の記号をそれぞれ意味する。
【０１３３】
【表６】
2019127504.tif 000007
【０１３４】
表６に示された結果から、比較例７〜８ではメタクリル酸が使用されていないから沈殿物が生じ、比較例９では他のモノマー（スチレン）の含有量が多量（４０質量％）であるから沈殿物が生じ、比較例１０では、架橋剤が多量で使用されているから重合体が溶解しないことがわかった。これらのことから、各比較例によれば、透明性に優れた塗料用組成物を形成させることができないのみならず、適切な粘度を塗料用組成物に付与することができないことがわかった。
【０１３５】
（実験例１）
各実施例で得られた塗料用組成物を脱脂処理が施されたアルミニウム板（Ａ５０５２Ｐ、縦：３０ｍｍ、横：１００ｍｍ、厚さ：１ｍｍ）にバーコーターで塗膜の厚さが１５〜２５μｍ程度となるよう塗布し、このアルミニウム板を機内温度が１８０℃の乾燥機中で２０分間加熱することによって塗膜を硬化させ、硬化膜が形成された試験片を得た。
【０１３６】
形成された硬化膜の物性として、塗膜の外観、耐溶剤性、耐薬品性および塗膜硬度を以下の方法に基づいて評価した。その結果を表７に示す。
【０１３７】
また、粘度Ｂが比較的高い比較例５で得られた塗料用組成物を用いて上記と同様にして硬化膜を形成させ、その物性を上記と同様にして測定した。その結果を表７に示す。
【０１３８】
（１）塗膜の外観
形成された塗膜を目視により観察した。
【０１３９】
（２）耐溶剤性
エタノールまたはメチルエチルケトン（以下、ＭＥＫという）を含ませたフエルトを試験片の塗膜に５０回擦った後、以下の評価基準に基づいて評価した。
〔評価基準〕
○：塗膜に異状が見られなかった。
△：塗膜に傷があった。
×：塗膜が溶解した。
【０１４０】
（３）耐薬品性
（Ａ）耐酸性
液温が２５℃の１Ｎ塩酸中に試験片を浸漬し、２４時間経過した後、その塗膜を目視にて確認した。
（Ｂ）耐アルカリ性
飽和炭酸カルシウム水溶液中に試験片を浸漬し、２４時間経過後、その塗膜を目視にて観察した。
上記（Ａ）または（Ｂ）を行なった後、以下の評価基準に基づいて評価した。
〔評価基準〕
○：塗膜に異状が見られなかった。
△：塗膜が白化した。
×：塗膜に著しい異状が見られた。
【０１４１】
（４）塗膜硬度
ＪＩＳ  Ｋ５６００に規定の塗料一般試験方法に準じて塗膜の鉛筆硬度を調べた。
【０１４２】
【表７】
2019127504.tif 000008
【０１４３】
表７に示された結果から、従来の比較的高粘度を付与するセルロース系増粘剤を用いた場合には（比較例５）、塗膜に濁りが生じ、形成された塗膜は、耐溶剤性、耐薬品性および塗膜硬度に劣ることがわかった。これに対して、各実施例で得られた塗膜は、いずれも、透明性に優れており、さらに耐溶剤性、耐薬品性および塗膜硬度にも優れていることがわかった。
【０１４４】
（実験例２）
アルミニウム板（Ａ５０５２Ｐ、縦：３０ｍｍ、横：１００ｍｍ、厚さ：１ｍｍ）をディップコート法によって実施例１で得られた塗料用組成物中に浸漬することにより、アルミニウム板に塗料用組成物を塗布し、１００℃の雰囲気中で乾燥させることにより、試験片Ａを得た。得られた試験片Ａの表面には、膜厚が７０μｍの透明な塗膜が形成されていた。
【０１４５】
また、アルミニウム板（Ａ５０５２Ｐ、縦：３０ｍｍ、横：１００ｍｍ、厚さ：１ｍｍ）をディップコート法によって粘度Ｂが比較的高い比較例５で得られた塗料用組成物中に浸漬することにより、アルミニウム板に塗料用組成物を塗布し、１００℃の雰囲気中で乾燥させることにより、試験片Ｂを得た。得られた試験片Ｂの表面には、膜厚が１５μｍの濁りのある塗膜が形成されていた。
【０１４６】
次に、試験片Ａおよび試験片Ｂについて、ＪＩＳ  Ｋ５６００−１に準じてＩＳＯ型大型キャス試験機〔スガ試験機（株）製〕を用いて２４時間塩水噴霧試験を行なった。
【０１４７】
その結果、試験片Ａについては異状が認められなかったのに対し、試験片Ｂについては錆が生じていた。そこで、試験片Ｂについて、ＪＩＳ  Ｋ５６００−８−３に準じて錆の等級を調べたところ、その等級はＲｉ４であった。
【０１４８】
以上の結果から、従来の比較的高粘度を付与するセルロース系増粘剤（比較例５）を用いた場合には、ディップコート法によって塗料用組成物を塗布したとき、形成される塗膜の膜厚があまり大きくならないのみならず、塗膜に濁りが生じ、さらに防錆性に劣ることがわかった。これに対して、実施例１で得られた塗料用組成物を用いてディップコート法によって塗料用組成物を塗布したとき、形成される塗膜の膜厚が大きくなり、しかも塗膜に濁りが生じず、防錆性に優れていることがわかった。
【０１４９】
（実験例３）
実施例１〜４および比較例５〜６で得られた塗料用組成物を脱脂処理が施されたアルミニウム板（Ａ５０５２Ｐ、縦：３０ｍｍ、横：１００ｍｍ、厚さ：１ｍｍ）にバーコーターで塗膜の厚さが表８に示す厚さとなるように塗布し、このアルミニウム板を機内温度が１８０℃の乾燥機中に入れ、２０分間加熱することによって塗膜を硬化させ、硬化膜を形成させた。
【０１５０】
このアルミニウム板を沸騰水中に２４時間浸漬する前後の光沢度を変角光沢計〔日本電色工業（株）製、ＶＧＳ−３００型〕で測定し、式：
〔光沢保持率（％）〕＝（〔浸漬後の光沢度〕÷〔浸漬前の光沢度〕）×１００
に基づいて光沢保持率を求めた。また、アルミニウム板を沸騰水中に２４時間浸漬した後の塗膜を目視にて観察した。結果を表８に示す。
【０１５１】
【表８】
2019127504.tif 000009
【０１５２】
表８に示された結果から、各実施例で得られた塗膜は、比較例５〜６で得られた塗膜と対比して、光沢保持率が高く、しかも透明性に優れていることから、耐沸騰水性および耐水性に優れていることがわかった。
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
塗料用造膜剤と、コロイダルシリカと、オルガノアルコキシシラン部分加水分解縮合物とを含み、
前記塗料用造膜剤は、
塗膜を形成するための塗料に用いられる塗料用造膜剤であり、
線状（メタ）アクリル系ポリマーの樹脂粒子を含み、
前記線状（メタ）アクリル系ポリマーは、（メタ）アクリル酸を含む（メタ）アクリル系モノマーを７０質量％以上含むモノマー成分が重合したポリマーであり、
前記モノマー成分は、前記（メタ）アクリル酸５〜５０質量％を含み、
前記樹脂粒子は、粒子径が１０μｍ〜５ｍｍである、塗料用組成物。
【請求項２】
前記（メタ）アクリル系モノマーは、（メタ）アクリル酸およびメタクリル酸エステルを含む、請求項１記載の塗料用組成物。
【請求項３】
前記メタクリル酸エステルは、式（Ｉ）：
ＣＨ2＝Ｃ（ＣＨ3）ＣＯＯＲ1                      （Ｉ）
（式中、Ｒ1は炭素数１〜１０のアルキル基を示す）
で表されるメタクリル酸エステルである、請求項２記載の塗料用組成物。
【請求項４】
前記モノマー成分は、式（Ｉ）で表されるメタクリル酸エステル５０〜９５質量％を含む、請求項３記載の塗料用組成物。
【請求項５】
前記樹脂粒子は、前記モノマー成分が懸濁重合された粒子である、請求項１〜４のいずれか１項に記載の塗料用組成物。
【請求項６】
線状（メタ）アクリル系ポリマーの重量平均分子量は、１００００〜１５０００００である、請求項１〜５のいずれか１項に記載の塗料用組成物。
【請求項７】
塗料用造膜剤と、コロイダルシリカと、オルガノアルコキシシラン部分加水分解縮合物とを含み、
前記塗料用造膜剤は、
塗膜を形成するための塗料に用いられる塗料用造膜剤であり、
線状（メタ）アクリル系ポリマーの樹脂粒子を含み、
前記線状（メタ）アクリル系ポリマーは、（メタ）アクリル酸を含む（メタ）アクリル系モノマーを７０質量％以上含むモノマー成分が重合したポリマーであり、
前記樹脂粒子は、粒子径が１０μｍ〜５ｍｍであり、
前記オルガノアルコキシシラン部分加水分解縮合物は、式（II）:
Ｒ2Ｓｉ（ＯＨ）3                              （II）
（式中、Ｒ2は、炭素数１〜３のアルキル基、ビニル基、３，４−エポキシシクロヘキシルエチル基、γ−グリシドキシプロピル基、γ−（メタ）アクリルオキシプロピル基、γ−メルカプトプロピル基またはγ−クロロプロピル基を示す）
で表されるオルガノヒドロキシシランまたはその部分縮合物を含む、
塗料用組成物。
【請求項８】
請求項１〜７のいずれか１項に記載の塗料用組成物が硬化された、塗膜。
【請求項９】
（メタ）アクリル酸を含む（メタ）アクリル系モノマーを７０質量％以上含有するモノマー成分を懸濁重合して、粒子径が１０μｍ〜５ｍｍである線状（メタ）アクリル系ポリマーの樹脂粒子を作製する工程を含む塗料用造膜剤の製造方法によって塗料用造膜剤を作製する工程と、
得られた塗料用造膜剤と、コロイダルシリカと、オルガノアルコキシシラン部分加水分解縮合物とを含む塗料用組成物を得る工程を含み、
前記モノマー成分は、前記（メタ）アクリル酸を５〜５０質量％含む、塗料用組成物の製造方法。
【請求項１０】
前記（メタ）アクリル系モノマーは、（メタ）アクリル酸およびメタクリル酸エステルを含む、請求項９記載の塗料用組成物の製造方法。
【請求項１１】
前記メタクリル酸エステルは、式（Ｉ）：
ＣＨ2＝Ｃ（ＣＨ3）ＣＯＯＲ1                      （Ｉ）
（式中、Ｒ1は炭素数１〜１０のアルキル基を示す）
で表されるメタクリル酸エステルである、請求項１０記載の塗料用組成物の製造方法。
【請求項１２】
前記モノマー成分は、式（Ｉ）で表されるメタクリル酸エステル５０〜９５質量％を含む、請求項１１記載の塗料用組成物の製造方法。
【請求項１３】
線状（メタ）アクリル系ポリマーの重量平均分子量は、１００００〜１５０００００である、請求項９〜１２のいずれか１項に記載の塗料用組成物の製造方法。
【請求項１４】
（メタ）アクリル酸を含む（メタ）アクリル系モノマーを７０質量％以上含有するモノマー成分を懸濁重合して、粒子径が１０μｍ〜５ｍｍである線状（メタ）アクリル系ポリマーの樹脂粒子を作製する工程を含む塗料用造膜剤の製造方法によって塗料用造膜剤を作製する工程と、
得られた前記塗料用造膜剤と、コロイダルシリカと、オルガノアルコキシシラン部分加水分解縮合物とを含む塗料用組成物を得る工程とを含み、
前記オルガノアルコキシシラン部分加水分解縮合物は、式（II）:
Ｒ2Ｓｉ（ＯＨ）3                              （II）
（式中、Ｒ2は、炭素数１〜３のアルキル基、ビニル基、３，４−エポキシシクロヘキシルエチル基、γ−グリシドキシプロピル基、γ−（メタ）アクリルオキシプロピル基、γ−メルカプトプロピル基またはγ−クロロプロピル基を示す）
で表されるオルガノヒドロキシシランまたはその部分縮合物を含む、塗料用組成物の製造方法。
【手続補正３】
【補正対象書類名】明細書
【補正対象項目名】０１００
【補正方法】変更
【補正の内容】
【０１００】
（実施例２〜６および参考例３）
実施例１において、フラスコ内に添加した成分を表２に示すように変更したこと以外は、実施例１と同様にして塗料用組成物を得た。
【手続補正４】
【補正対象書類名】明細書
【補正対象項目名】０１０１
【補正方法】変更
【補正の内容】
【０１０１】
各実施例および参考例３で得られた塗料用組成物の物性として、目視による外観、フォードカップを用いて測定した粘度Ａ（２３℃）、ＢＭ型回転粘度計を用いて測定した粘度Ｂ（２３℃）および固形分含量を調べた。結果を表２に併記する。
【手続補正５】
【補正対象書類名】明細書
【補正対象項目名】０１０４
【補正方法】変更
【補正の内容】
【０１０４】
【表２】
2019127504.tif 000010
【手続補正６】
【補正対象書類名】明細書
【補正対象項目名】０１３５
【補正方法】変更
【補正の内容】
【０１３５】
（実験例１）
各実施例および参考例３で得られた塗料用組成物を脱脂処理が施されたアルミニウム板（Ａ５０５２Ｐ、縦：３０ｍｍ、横：１００ｍｍ、厚さ：１ｍｍ）にバーコーターで塗膜の厚さが１５〜２５μｍ程度となるよう塗布し、このアルミニウム板を機内温度が１８０℃の乾燥機中で２０分間加熱することによって塗膜を硬化させ、硬化膜が形成された試験片を得た。
【手続補正７】
【補正対象書類名】明細書
【補正対象項目名】０１４２
【補正方法】変更
【補正の内容】
【０１４２】
【表７】
2019127504.tif 000011